СПОСОБ ПОЛУЧЕНИЯ НАНОРАЗМЕРНЫХ ПОРОШКОВ ФЕРРИТА МЕДИ (II)
METHOD OF PRODUCING NANOSIZED COPPER (II) FERRITE POWDERS

Изобретение относится к способу получения наночастиц феррита меди (II) со структурой тетрагональной шпинели, которые могут найти применение в качестве высокоплотных носителей информации, ферромагнитных жидкостей, катализаторов.
Известен способ получения феррита меди (II) [RU №2451638, C01G 3/00, C01G 49/00, опубл. 27.05.2012], который включает дозирование исходных оксидов железа (III), меди (II) и минерализатора хлорида калия в количестве 0,5-1,5 масс. % от веса оксидов, их гомогенизацию в агатовой ступке в присутствии этилового спирта в течение одного часа, брикетирование в таблетки диаметром 20 мм под давлением 10 МПа и прокаливание в течение 20-28 часов при температуре 850-1000°С. Полученный материал размалывают до размера зерен 315 мкм и отмывают от хлорида калия до отрицательной реакции на хлорид-ионы.
К недостаткам данного способа можно отнести возможность загрязнения полученного продукта за счет износа шаров и корпуса мельницы, длительность термообработки, образование крупнодисперсного продукта, а также необходимость промывания осадка от хлорид-ионов.
3
2
2
3
2
2
3
Известен способ получения феррита меди золь-гель методом [I.V. Kasy Viswanath, Y.L.N. Murthy, Kondala Rao Tata. Synthesis and characterization of nanoferrites by citrate gel. Int. J. Chem. Sci.. 2013. V. 11. №1. P. 64-72], в котором навески Cu(NO)*3HO и Fe(NO)*9HO, взятые в стехиометрическом соотношении, растворяют и перемешивают в течение 1 ч для получения гомогенного раствора. Затем в систему добавляют лимонную кислоту в молярном соотношении к металлам 1:1 и небольшое количество NH до рН=7; интенсивно перемешивают до образования геля и высушивают при температуре 90°С. Полученный порошок промывают ацетоном и толуолом и обжигают при температуре 800°С в течение 2 ч. По данным рентгенофазового анализа, образуется чистая фаза феррита меди.
К недостаткам золь-гель метода можно отнести необходимость очистки полученного продукта органическими растворителями. Кроме того, по данным сканирующей электронной микроскопии, частицы образуют агломераты субмикронного размера с неправильной морфологией.
2
4
Известен способ получения феррита меди методом соосаждения [S.S. Kader, D.P. Paul, S.M. Hoque Effect of temperature on the structural and magnetic properties of CuFeO nano particle prepared by chemical co-precipitation method / International Journal of Materials, Mechanics and Manufacturing. - 2014. - V. 2, №1. - P. 5-8]. В качестве исходных веществ использовали водные растворы нитратов меди(II) и железа(III), а в качестве - осадителя - гидроксид натрия. Осаждение осуществляли при перемешивании на магнитной мешалке (300 оборотов в сек), температура 200°C. Полученный осадок отфильтровывали, промывали деионизированной водой 10 раз, высушивали при температуре 100°C в течение 36 ч, и обжигали при температурах 200-1200°C. Формирование чистой фазы феррита происходит при температуре от 800°C.
К недостаткам данного способа можно отнести загрязненность продукта осадителем - гидроксидом натрия, большой расход электроэнергии, а также длительность процесса.
Наиболее близким техническим решением, выбранным в качестве прототипа, является способ получения феррита меди(II) [RU №2567652, опубл. 10.11.2015], который включает термообработку смеси оксидов железа(III) и меди(II) с добавлением нитрита натрия. Затем к полученной смеси добавляют раствор гидроксида натрия, отделяют смесь оксидов железа и меди от раствора, промывают дистиллированной водой и сушат до постоянной массы, после чего подвергают термической обработке.
Однако к недостаткам способа следует отнести возможность загрязнения полученного продукта осадителями (гидроксид натрия), кроме того, известный способ не позволяет получать наноразмерный материал и использовать его для создания стабильного водного коллоидного раствора магнитных наночастиц.
Технический результат изобретения - разработан метод получения феррита меди(II) ионообменным способом; улучшены характеристики порошков феррита меди за счет получения мелкодисперсного наноразмерного продукта.
Технический результат изобретения достигается тем, что в способе получения наноразмерного порошка феррита меди(II), включающем приготовление реакционного раствора, получение осадка в виде порошка, его отделение, сушку и обжиг, согласно изобретению, реакционный раствор готовят путем растворения смеси солей нитратов меди(II) и железа(III), взятых в стехиометрическом молярном соотношений (1:2), в 10% растворе декстрана 40 или 6% растворе декстрана 70, получение осадка в виде порошка ведут путем перемешивания полученного реакционного раствора с сильноосновным гелевым анионитом АВ-17-8 или А-400 в гидроксильной форме при температуре 60°С в течение 1 ч, причем обжиг производят при температуре 800°С в течение 2 ч.
Сравнительный анализ заявляемого изобретения и прототипа показывает, что отличительные признаки изобретения:
- в качестве солей используют нитраты меди(II) и железа(III), взятые в стехиометрическом молярном соотношении (1:2);
- смеси солей растворяют в полисахаридах, а именно в 10% растворе декстрана 40 или 6% растворе декстрана 70;
- в качестве осадителя используют сильноосновный гелевый анионит АВ-17-8 или А-400 в гидроксидной форме;
- синтез осуществляют при температуре 60°С в течение 1 ч;
- обжиг осуществляют при температуре 800°С в течение 2 ч
Применяя анионит АВ-17-8 или А-400 новым способом были получены образцы феррита меди. Благодаря указанным отличительным признакам удалось получить прекурсоры состава, близкого к стехиометрическому, что способствует образованию однофазного материала. Кроме того, предложенный способ приводит к образованию мелкодисперсного наноразмерного продукта.
Изобретение поясняется чертежами. На фиг. 1 показаны рентгеновские спектры феррита меди, полученного: а - с использованием полисахарида декстран-40 и анионита АВ-17-8 в качестве реагента-осадителя, б - с использованием полисахарида декстран-70 и анионита АВ-17-8 в качестве реагента-осадителя, в - с использованием полисахарида декстран-40 И анионита А-400 в качестве реагента-осадителя. На фиг. 2 представлены микрофотографии феррита меди, полученного с использованием 10% раствора декстрана-40 и анионита АВ-17-8 (а), 6% раствора декстрана-70 и анионита АВ-17-8 (б) и 10% раствора декстрана-40 и анионита А-400 (в). На фиг. 3 представлен спектр магнитно-кругового дихроизма образца феррита меди, полученного из нитратных солей меди(II) и железа(III) с использованием в качестве стабилизатора раствор декстрана-40. На фиг. 4 представлена зависимость намагниченности образца феррита меди от величины приложенного магнитного поля.
Заявляемый способ осуществляют следующим образом.
+
3
3
Анионит АВ-17-8 или А-400 (сильноосновные аниониты с полистирольной матрицей, содержащий остатки четвертичных аммониевых оснований - N(CH) (ГОСТ 20301-74) переводят в OH-форму, осуществляют контакт анионита с раствором полисахарида, содержащим ионы меди(II) и железа(III). Затем отделяют, промывают осадок и прокаливают.
Перевод анионита в OH-форму проводят, заливая исходный АВ-17-8 или А-400 в хлоридной форме 1М раствором NaOH (т:ж=1:3), затем 2 М раствором NaOH 3 раза, выдерживая каждую порцию в течение часа. После чего анионит промывают дистиллированной водой до отрицательной реакции на хлорид-ион. Полученный анионит высушивают при температуре около 60°C. Перед использованием анионит на 5 минут заливают дистиллированной водой для набухания.
Массу анионита, необходимую для синтеза, рассчитывают по формуле:
Cu
Fe
Cu
Fe
1
2
2+
3+
2+
3+
-1
2+
3+
где C, C - концентрация исходных растворов меди(II) и железа(III), V, V - объем исходных растворов меди(II) и железа(III); СОЕ - статическая обменная емкость, ммоль-экв⋅г, n=3(n=4,5) - молярное отношение функциональных групп ионита к Cu(Fe).
3
2
3
3
-1
Рассчитанное количество анионита (АВ-17-8 или А-400) смешивают с 50 мл раствора полисахарида (10% раствор декстран-40 или 6% раствор декстран-70), содержащим 1,2 г Cu(NO) и 3,4 г Fe(NO). Смесь 1 ч перемешивают на шейкере со скоростью 120 мин при температуре 60°C, после чего анионит отделяют, пропуская смесь через сито с диаметром отверстий 0,16 мм. Для отделения осадка проводят центрифугирование. Полученные осадки высушивают при температуре 80°C в сушильном шкафу и прокаливают при температуре 800°C в течение 2 ч.
На фиг. 1 представлены рентгеновские спектры продуктов, обожженных при температуре 800°C. Во всех случаях пики на рентгенограммах <4,85>, <2,99>, <2,92>, <2,59>, <2,50>, <2,42>, <2,17>, <2,06>, <1,93>, <1,74>, <1,69>, <1,59>, <1,49>, <1,45> характерны для феррита меди. Пиков, характерных для других соединений, не наблюдается, что означает, что получены однофазные продукты.
На фиг. 2 представлены микрофотографии полученного феррита меди.
На фиг. 3 представлен спектр магнитно-кругового дихроизма образца феррита меди.
На фиг. 4 представлена зависимость намагниченности образца феррита меди от величины приложенного магнитного поля.
Пример 1. Получение наночастиц феррита меди из нитратных растворов меди(II) и железа(III) с использованием раствора декстрана-40 в качестве стабилизатора и анионита АВ-17-8 в OH-форме в качестве реагента-осадителя, при температуре обжига 800°C.
3
2
3
3
-1
Навески солей (1,2 г Cu(NO) и 3,4 г Fe(NO)) растворяли в 50 мл 10%-го раствора полисахарида декстран-40. К полученному раствору, добавляли порциями 32,0 г (8,0 г анионита через каждые 15 мин) набухшего в воде анионита АВ-17-8 при перемешивании на шейкере со скоростью 120 мин и температуре 60°С в течение 1 ч.
Для разделения фаз пропускали смесь через сито с диаметром отверстий 0,16 мм (отделение анионита) и проводи центрифугирование (отделение прекурсоров). Прекурсоры высушивали при 80°C и подвергали отжигу при температуре 800°С в течение 2 часов.
Выход продукта составляет 96%. По данным РФ А (фиг. 1а), осадок представляет собой монофазу феррита меди(II).
По результатам просвечивающей электронной микроскопии (фиг. 2а), частицы продукта имеют размеры порядка 20-50 нм.
На фиг. 3 представлен спектр магнитно-кругового дихроизма образца. Наблюдаемые спектральные особенности и характер кривой согласуются с литературными данными для феррита меди. Полученные результаты подтверждают наличие в продукте ферримагнитно-упорядоченной фазы.
Пример 2. Получение порошка феррита меди из нитратных растворов меди(II) и железа(III) с использованием раствора декстрана-70 в качестве стабилизатора и анионита АВ-17-8 в OH-форме в качестве реагента-осадителя, при температуре обжига 800°С.
3
2
3
3
-1
Навески солей (1,2 г Cu(NO) и 3,4 г Fe(NO)) растворяли в 50 мл 6%-го раствора Полисахарида дектран-70. К полученному раствору, добавляли порциями 32,0 г (8,0 г анионита через каждые 15 мин) набухшего в воде анионита АВ-17-8 при перемешивании на шейкере со скоростью 120 мин и температуре 60°С в течение 1 ч.
Для разделения фаз пропускали смесь через сито с диаметром отверстий 0,16 мм (отделение анионита) и проводи центрифугирование (отделение прекурсоров). Прекурсоры высушивали при 80°C и подвергали отжигу при температуре 800°C в течение 2 часов.
Выход продукта составляет 91%. По данным РФА (фиг. 1б), осадок представляет собой монофазу феррита меди(II).
По результатам просвечивающей электронной микроскопии (фиг. 2б), частицы продукта имеют размеры порядка 20-50 нм.
На фиг. 4 представлена зависимость намагниченности образца от величины приложенного магнитного поля, измеренная при Т=4,2 К. Характер кривой соответствует литературным данным для феррита меди(II) и подтверждает наличие в продукте ферримагнитно-упорядоченной фазы.
Пример 3. Получение порошка феррита меди из нитратных растворов меди(II) и железа(III) с использованием раствора декстрана-40 в качестве стабилизатора и анионита А-400 в OH-форме в качестве реагента-осадителя, при температуре обжига 800°С.
3
2
3
3
-1
Навески солей (1,2 г Cu(NO) и 3,4 г Fe(NO)) растворяли в 50 мл 6%-го раствора полисахарида дектран-70. К полученному раствору, добавляли порциями 32,0 г (8,0 г анионита через каждые 15 мин) набухшего в воде анионита А-400 при перемешивании на шейкере со скоростью 120 мин и температуре 60°С в течение 1 ч.
Для разделения фаз пропускали смесь через сито с диаметром отверстий 0,16 мм (отделение анионита) и проводили центрифугирование (отделение прекурсоров). Прекурсоры высушивали при 80°C и подвергали отжигу при температуре 800°C в течение 2 часов.
Выход продукта составляет 95%. По данным РФА (фиг. 1в), осадок представляет собой монофазу феррита меди(II).
По результатам просвечивающей электронной микроскопии (фиг. 2в), частицы продукта имеют размер 20-50 нм.
Магнитные характеристики продукта полностью идентичны магнитным характеристикам образцов, полученных по методикам, описанным в примерах 1 и 2.
Таким образом, разработан ионообменный способ получения наноразмерных порошков феррита меди(II). Благодаря данному способу удалось улучшить характеристики порошков ферритов за счет получения однофазного мелкодисперсного наноразмерного продукта.